ПЛАНЕТАРНАЯ КОРОБКА ПЕРЕДАЧ

1. Планетарная коробка передач для судового двигателя или землеройной машины, содержащая кольцевое зубчатое колесо, два или более сателлитов и солнечную шестерню, отличающаяся тем, что одно или более из кольцевого зубчатого колеса, двух или более сателлитов и солнечной шестерни имеет множество зубьев, суперфинишированных до конечного значения микронеровностей профиля, составляющего 0,25 мкм или менее.
2. Планетарная коробка передач по п.1, отличающаяся тем, что до суперфиниширования до значения микронеровностей профиля, составляющего 0,25 мкм или менее, одно или более из кольцевого зубчатого колеса, двух или более сателлитов и солнечной шестерни подвергается термообработке способом, выбранным из группы, состоящей из газоцементирования, газоазотирования и сквозной закалки.
3. Планетарная коробка передач по п.1 или 2, отличающаяся тем, что каждое из кольцевого зубчатого колеса, двух или более сателлитов и солнечной шестерни содержит множество зубьев, суперфинишированных до конечного значения микронеровностей профиля, составляющего 0,25 мкм или менее.
4. Планетарная коробка передач по п.1 или 2, отличающаяся тем, что как ведущая сторона, так и нерабочая сторона множества зубьев суперфинишированы до значения микронеровностей профиля, составляющего 0,25 мкм или менее.
5. Планетарная коробка передач по п.1 или 2, отличающаяся тем, что она содержит зубчатое колесо с массой, превышающей 200 кг.
6. Планетарная коробка передач по п.1 или 2, отличающаяся тем, что она содержит множество подшипников, некоторые из которых или предпочтительно все также являются суперфинишированными.
7. Судовой двигатель или землеройная машина, содержащая планетарную коробку передач по любому из пп.1-6.
8. Способ производства планетарной коробки передач для судового двигателя или землеройной машины, содержащей кольцевое зубчатое колесо, два или более сателлитов и солнечную шестерню, отличающийся тем, что осуществляют суперфиниширование зубьев одного или более из кольцевого зубчатого колеса, двух или более сателлитов и солнечной шестерни до конечного значения микронеровностей профиля, составляющего 0,25 мкм или менее, предпочтительно с использованием химически ускоряемого вибрационного финиширования.
9. Способ по п.8, отличающийся тем, что осуществляют суперфиниширование зубьев одного или более из кольцевого зубчатого колеса, двух или более сателлитов и солнечной шестерни посредством встряхивания зубчатого колеса в присутствии множества материалов чистовой обработки и химического раствора, способного реагировать с металлом зубчатого колеса для образования пленки пониженной твердости на поверхности зубчатого колеса, в результате чего множество материалов чистовой обработки может удалять пленку пониженной твердости с поверхности зубчатого колеса, тем самым выполняя чистовую обработку поверхности зубчатого колеса, после чего состав, содержащий пленку пониженной твердости, незамедлительно образуется вновь реакцией между зубчатым колесом и химическим раствором для последующей чистовой обработки множеством материалов чистовой обработки.
10. Способ по п.9, отличающийся тем, что материал чистовой обработки выбирают из группы, состоящей из абразивных материалов, неабразивных материалов и их смесей.
11. Способ по п.10, отличающийся тем, что абразивные материалы выбирают из группы, состоящей из кварца, гранита, природных и искусственных окислов алюминия, карбида кремния, окислов железа и их смесей, предпочтительно, содержащихся в носителе из фарфора, пластмассы или их смесей.
12. Способ по п.10 или 11, отличающийся тем, что неабразивные материалы выбирают из группы, состоящей из керамических материалов, пластмассовых материалов, материалов, содержащих сталь, материалов, содержащих нержавеющую сталь, и их смесей.
13. Способ по любому из пп.8-11, отличающийся тем, что встряхивание осуществляют в устройстве вибрационного финиширования, предпочтительно, в емкости или ванне.
14. Способ по любому из пп.8-11, отличающийся тем, что химический раствор содержит химикат, выбранный из группы, состоящей из фосфатной соли, фосфатной кислоты, щавелевой кислоты, оксалата натрия, сульфата, серной кислоты, бикарбоната натрия, хромата, хромовой кислоты, хромата натрия или их смеси, предпочтительно, дополнительно включая в себя ускоритель, выбранный из группы, состоящей из цинка, фосфатов магния, фосфатов железа, органических окислителей, неорганических окислителей, перекисей, метанитробензола, хлоратов, хлоритов, нитратов, нитритов и их смесей.
15. Способ по любому из пп.8-11, отличающийся тем, что до суперфиниширования до значения микронеровностей профиля, составляющего 0,25 мкм или менее, одно или более из кольцевого зубчатого колеса, двух или более сателлитов и солнечной шестерни подвергают термообработке способом, выбранным из группы, состоящей из газоцементирования, газоазотирования и сквозной закалки.